(57)【要約】【課題】      滅菌のために電離放射線を照射しても、成形片の黄色味が目立たず、医療用部品内部の薬液及び血液等の内容物の液面や色の識別が容易で、かつ機械的強度の低下の小さいポリカーボネート樹脂組成物及びそれからなる医療用部品を提供する。【解決手段】  芳香族ポリカーボネート（Ａ）１００重量部に、スルフィド化合物（Ｂ）０．０１〜５重量部および着色剤を配合し、電離放射線照射後７日目の３ｍｍ厚成形片の色調が、ハンターのＬａｂ法におけるｂ値で２以下であるポリカーボネート樹脂組成物。【選択図】    なし【特許請求の範囲】
【請求項１】
芳香族ポリカーボネート樹脂（Ａ）１００重量部、スルフィド化合物（Ｂ）０．０１〜５重量部および着色剤（Ｃ）を含有する組成物であって、該組成物から形成された厚さ３ｍｍの成形片に電離放射線を照射し、照射後７日目に測定した色調が、ハンターのＬａｂ法におけるｂ値で２以下であるポリカーボネート樹脂組成物。
【請求項２】
芳香族ポリカーボネート樹脂（Ａ）１００重量部、スルフィド化合物（Ｂ）０．０１〜５重量部、ポリアルキレングリコール、ポリアルキレングリコールのエーテル、ポリアルキレングリコールのエステルから選ばれる少なくとも１種のポリアルキレングリコール類（Ｄ）および着色剤（Ｃ）を含有する組成物であって、該組成物から形成された厚さ３ｍｍの成形片に電離放射線を照射し、照射後７日目に測定した色調が、ハンターのＬａｂ法におけるｂ値で２以下であるポリカーボネート樹脂組成物。
【請求項３】
スルフィド化合物（Ｂ）が、下記一般式（１）または（２）で示される化合物から選ばれる少なくとも１種であり、芳香族ポリカーボネート樹脂（Ａ）１００重量部に対し、０．０１〜５重量部配合されることを特徴とする請求項１又は２に記載のポリカーボネート樹脂組成物。
【化１】
2006199846.tif 000007
【化２】
2006199846.tif 000008
（式中、Ｒ１、Ｒ２、Ｒ３およびＲ５は、それぞれ、炭素数１〜３０の、アルキル基、シクロアルキル基、アルケニル基、アリール基、アリールアルキル基、アリールアルケニル基、アシル基、アシルアルキル基、アルコキシアルキル基、アリールアルコキシアルキル基またはアリールアルコキシアルケニル基であり、これらの基に含まれる芳香環は更に置換基として、炭素数１〜４のアルキル基、ハロゲン原子、−ＮＯ２基、−Ｎ(Ｒ６)２基、−ＣＯＯＲ７基、−ＯＲ８基または−ＣＨ２ＯＲ９基を有することができ、アシルアルキル基、アルコキシアルキル基、アリールアルコキシアルキル基およびアリールアルコキシアルケニル基は、それぞれ、アシル基、アルコキシ基またはアリールアルコキシ基を、アルキル幹またはアルケニル幹に複数個有していても良い。Ｒ１とＲ２およびＲ３とＲ５は、共有結合で結ばれていても良く、Ｒ４は、炭素数１〜１５のアルキレン基、アルケニレン基、アリーレン基、アルキリデン基、アリールアルキリデン基またはジアルキレンアリーレン基であり、アリーレン基、アリールアルキリデン基およびジアルキレンアリーレン基の核には置換基として、炭素数１〜４のアルキル基、ハロゲン原子、−ＮＯ２基、−Ｎ(Ｒ６)２基、−ＣＯＯＲ７基、−ＯＲ８基または−ＣＨ２ＯＲ９基を有することができ、Ｒ６、Ｒ７、Ｒ８およびＲ９は、それぞれ、水素原子、炭素数１〜１０のアルキル基、アリール基またはアリールアルキル基であり、ｋ、ｍおよびｎは、それぞれ、１〜１０の整数であり、ｐは１〜１０００の整数である。）。
【請求項４】
請求項１〜３のいずれかに記載のポリカーボネート樹脂組成物から形成された厚さ３ｍｍの成形片に電離放射線を照射し、照射後７日目の成形片の色調が、ハンターのＬａｂ法におけるＬ値で８０以上であることを特徴とするポリカーボネート樹脂組成物。
【請求項５】
更に、オレフィン性の炭素−炭素不飽和結合を含有しない離型剤を配合することを特徴とする請求項１〜４のいずれかに記載のポリカーボネート樹脂組成物。
【請求項６】
請求項１〜５のいずれかに記載のポリカーボネート樹脂組成物から成形された医療用器具。
【発明の詳細な説明】
【技術分野】
【０００１】
本発明は、ポリカーボネート樹脂組成物及びそれよりなる医療用器具に関する。更に詳しくは、電離放射線の照射処理を行っても色調の変化や衝撃強度等の機械的強度の低下が小さく、かつ内部の薬液や血液等の内容物の液面及び色の識別が容易な医療用器具に好適な樹脂組成物及びそれよりなる医療用器具に関する。
【背景技術】
【０００２】
芳香族ポリカーボネートは、耐熱性、透明性、衛生性、機械的強度等に優れているため注射器、外科用具、手術用器具やこれらを収容、包装する容器状包装具や、人工肺、人工腎臓、麻酔吸収装置、静脈用コネクター及び付属品、血液遠心分離装置等各種の医療用器具に使用されている。これらの医療用器具は、通常、完全滅菌が行われる。具体的な滅菌法としては、エチレンオキサイドによる接触処理、オートクレーブ中での加熱処理、γ線や電子線等の電離放射線による処理等がある。このうち、エチレンオキサイドを使用することは、エチレンオキサイド自体の毒性、不安定性、廃棄処理に関する環境問題等があり、好ましくない。また、オートクレーブを使用する場合には、高温処理の際に樹脂の劣化を招くこと、エネルギーコストが高いこと、及び処理後の部品に湿気が残るために使用前に乾燥する必要があること等の欠点を有する。従って、低温で処理でき、しかも比較的安価である電離放射線による滅菌処理がこれらの方法に代わって使用されている。
しかしながら、本来、無色透明で機械的強度に優れた芳香族ポリカーボネートは、電離放射線を照射されると黄変して外観が悪化するばかりではなく、医療用器具内部の薬液や血液等の内容物の液面や色の識別が困難になるという欠点がある。さらに、電離放射線の照射された医療用器具は機械的強度が低下し、医療用器具を落とした時やネジで締め付けた時に破壊するといった問題がある。
【０００３】
放射線照射による芳香族ポリカーボネートの黄変防止に関しては従来より検討がなされており、特に、添加物（黄変防止剤と称する）を配合した組成物が種々提案されている。例えば、芳香族ポリカーボネートにポリエーテルポリオール又はそのアルキルエーテルを配合した樹脂組成物（特許文献１）、ベンジルオキシ又はベンジルチオ骨格を有する化合物を配合した樹脂組成物（特許文献２）、ハロゲン原子を含有しない構造単位からなる主鎖に、末端基としてハロゲン原子を含有しないヒドロキシベンゾフェノンを導入した特定のポリカーボネート樹脂（特許文献３）、ポリカーボネート樹脂に特定のトリアジン系化合物を配合したポリカーボネート樹脂組成物（特許文献４）、末端にγ線照射により開裂し得る炭素−炭素不飽和結合を実質的に持たないポリカーボネート及びジベンジルエーテル又はｐ−（α，α’−ジベンジロキシ）キシリレンとからなるポリカーボネート樹脂組成物（特許文献５）等が挙げられる。
しかしながら、従来から提案されているこれらの樹脂組成物は、黄変防止効果が不充分であったり、または効果を発現するに充分な量の黄変防止剤を配合すると、樹脂組成物の機械的強度が著しく損なわれるという欠点があり、実用性の低いものであった。
また、従来から提案されている樹脂組成物の場合、医療用器具内部の薬液及び血液等の内容物の液面や色の識別に重要な影響を及ぼす透明性の具体的な記載がなく、その重要性は認識されていなかった。また、機械的強度についての具体的な記載もなかった。
【０００４】
【特許文献１】特開昭６２−１３５５５６号公報
【特許文献２】特開平０８−２２５７３２号公報
【特許文献３】特開平０８−２３８３０９号公報
【特許文献４】特開２００１−７２８５１号公報
【特許文献５】特開２００２−６０６１６号公報
【発明の開示】
【発明が解決しようとする課題】
【０００５】
本発明は、かかる現状に鑑みなされたものであって、滅菌のために電離放射線を照射しても、黄色味が目立たず、透明性に優れ、医療用器具内部の薬液及び血液等の内容物の液面や色の識別が容易で、かつ機械的強度の低下の小さいポリカーボネート樹脂組成物及びそれからなる医療用器具を提供することを目的とする。
【課題を解決するための手段】
【０００６】
本発明者は、鋭意検討を重ねた結果、放射線照射後の試験片の色調がハンターのＬａｂ法のｂ値で２以下であれば黄色味が目立たず、黄変による問題がないこと、そして、スルフィド化合物(Ｂ)と共に適量の着色剤を用いることにより、スルフィド化合物の量を低減しても、放射線照射後のｂ値が２以下の組成物を得ることが出来、その結果、スルフィド化合物配合による機械的強度の低下を抑制した芳香族ポリカーボネート樹脂組成物が得られること、更にポリアルキレングリコール類を配合すると効果が向上することを見出した。また、放射線照射後のＬ値が８０以上の組成物を用いた医療用器具は透明性に優れ、医療器具内部の薬液や血液等の内容物の液面や色の識別が容易であることを見出し、本発明を完成した。すなわち本発明の要旨は、芳香族ポリカーボネート樹脂（Ａ）１００重量部、スルフィド化合物（Ｂ）０．０１〜５重量部および着色剤（Ｃ）を含有する組成物であって、該組成物から形成された厚さ３ｍｍの成形片に電離放射線を照射し、照射後７日目に測定した色調が、ハンターのＬａｂ法におけるｂ値で２以下であるポリカーボネート樹脂組成物、及び芳香族ポリカーボネート樹脂（Ａ）１００重量部、スルフィド化合物（Ｂ）０．０１〜５重量部、ポリアルキレングリコール、ポリアルキレングリコールのエーテル、ポリアルキレングリコールのエステルから選ばれる少なくとも１種のポリアルキレングリコール類（Ｄ）および着色剤（Ｃ）を含有する組成物であって、該組成物から形成された厚さ３ｍｍの成形片に電離放射線を照射し、照射後７日目に測定した色調が、ハンターのＬａｂ法におけるｂ値で２以下であるポリカーボネート樹脂組成物、並びにかかる樹脂組成物から形成された医療用器具に存する。
【発明の効果】
【０００７】
本発明の樹脂組成物は、着色剤を併用することにより、スルフィド化合物のみを用いる場合に比し、少量のスルフィドを用いて十分な黄変防止効果を得ることが出来るので、スルフィド化合物による物性低下を抑制することができる。本発明のポリカーボネート樹脂組成物から形成される成形品は、電離放射線を照射してもハンターのＬａｂ法におけるｂ値が２以下と黄色味が目立たず、且つ機械的強度の低下が小さい。更に、Ｌ値を制御することにより、透明性に優れ、医療用器具内部の薬液及び血液等の内容物の液面や色の識別が容易で、かつ機械的強度の低下が小さい。従って、滅菌のため放射線を照射される各種の医療用器具の材料として好適である。
【発明を実施するための最良の形態】
【０００８】
以下、本発明につき詳細に説明する。本発明組成物に使用される芳香族ポリカーボネート（Ａ）は、芳香族ヒドロキシ化合物、またはこれと少量のポリヒドロキシ化合物とを、ホスゲンまたは炭酸のジエステルと反応させることによって得られる、分岐していてもよい熱可塑性芳香族ポリカーボネート重合体または共重合体である。芳香族ポリカーボネートの製造方法は、ホスゲン法（界面重合法）または溶融法（エステル交換法）などの従来法によることができるが、溶融法で製造され、かつ末端ＯＨ基含有率が５０〜１０００ｐｐｍに調整された芳香族ポリカーボネートは、薬液や血液との濡れ性に優れているので、該芳香族ポリカーボネート製医療部品も薬液や血液との濡れ性が良く、薬液や血液との界面に気泡が発生せず、医療用器具中の薬液や血液の流動がスムーズになるという利点がある。
【０００９】
芳香族ポリカーボネート（Ａ）の原料の一つである芳香族ジヒドロキシ化合物としては、例えば、ビス（４−ヒドロキシジフェニル）メタン、２，２−ビス（４−ヒドロキシフェニル）プロパン、２，２−ビス（４−ヒドロキシ−３−メチルフェニル）プロパン、２，２−ビス（４−ヒドロキシ−３−ｔ−ブチルフェニル）プロパン、２，２−ビス（４−ヒドロキシ−３，５−ジメチルフェニル）プロパン、４，４−ビス（４−ヒドロキシフェニル）ヘプタン、１，１−ビス（４−ヒドロキシフェニル）シクロヘキサン、４，４’−ジヒドロキシビフェニル、３，３’，５，５’−テトラメチル−４，４’−ジヒドロキシビフェニル、ビス（４−ヒドロキシフェニル）スルホン、ビス（４−ヒドロキシフェニル）スルフィド、ビス（４−ヒドロキシフェニル）エーテル、ビス（４−ヒドロキシフェニル）ケトン等が挙げられる。これらの芳香族ジヒドロキシ化合物は、単独で、又は２種以上を混合して用いることができる。これらのなかでも、２，２−ビス（４−ヒドロキシフェニル）プロパン（以下、「ビスフェノールＡ」とも言う。）が好ましい。
分岐を有する芳香族ポリカーボネートを製造する場合は、フロログルシン、１，１，１−トリス（２−ヒドロキシフェニル）エタン等の分岐化剤（ポリヒドロキシ化合物）を、芳香族ジヒドロキシ化合物の１部として使用すればよい。
【００１０】
芳香族ポリカーボネートを溶融法で製造する場合の原料の一つである炭酸ジエステルとしては、例えば、ジフェニルカーボネート、ジトリルカーボネート等に代表される置換ジフェニルカーボネート、ジメチルカーボネート、ジエチルカーボネート、ジ−ｔ−ブチルカーボネート等に代表されるジアルキルカーボネートが挙げられる。これらの炭酸ジエステルは、単独で、又は２種以上を混合して用いることができる。これらのなかでも、ジフェニルカーボネート、置換ジフェニルカーボネートが好ましい。
【００１１】
また、上記の炭酸ジエステルは、好ましくはその５０モル％以下、さらに好ましくは３０モル％以下の量を、ジカルボン酸又はジカルボン酸エステルで置換してもよい。代表的なジカルボン酸又はジカルボン酸エステルとしては、テレフタル酸、イソフタル酸、テレフタル酸ジフェニル、イソフタル酸ジフェニル等が挙げられる。このようなジカルボン酸又はジカルボン酸エステルで置換した場合には、ポリエステルカーボネートが得られる。
【００１２】
これら炭酸ジエステル（上記の置換したジカルボン酸又はジカルボン酸のエステルを含む。以下同じ。）は、芳香族ジヒドロキシ化合物に対して、通常、過剰に用いられる。すなわち、芳香族ジヒドロキシ化合物１モルに対して１．００１〜１．３モル、好ましくは１．０１〜１．２モルの範囲内で用いられる。モル比が１．００１より小さくなると、溶融法芳香族ポリカーボネートの末端ＯＨ基が増加して、特に１０００ｐｐｍを越えると熱安定性、耐加水分解性が悪化し、また、モル比が１．３より大きくなると、溶融法芳香族ポリカーボネートの末端ＯＨ基は減少するが、同一条件下ではエステル交換反応の速度が低下し、所望の分子量を有する芳香族ポリカーボネートの製造が困難となる傾向があり、さらに末端ＯＨ基含有率が５０ｐｐｍ未満では薬液や血液との濡れ性が劣り好ましくない。従って、本発明においては、末端ＯＨ基含有率が５０〜１０００ｐｐｍの範囲内に調整した溶融法芳香族ポリカーボネートの使用が好ましい。
【００１３】
芳香族ポリカーボネート（Ａ）を溶融法により製造する際には、通常、触媒が使用される。本発明で使用される芳香族ポリカーボネート（Ａ）の製造方法においては、触媒種に制限はないが、一般的にはアルカリ金属化合物、アルカリ土類金属化合物、塩基性ホウ素化合物、塩基性リン化合物、塩基性アンモニウム化合物又はアミン系化合物等の塩基性化合物が使用される。これらは、１種類で使用してもよく、２種類以上を組み合わせて使用してもよい。触媒の使用量は、芳香族ジヒドロキシ化合物１モルに対して０．０５〜５μモル、好ましくは０．０８〜４μモル、さらに好ましくは０．１〜２μモルの範囲内で用いられる。触媒の使用量が上記量より少なければ、所望の分子量の芳香族ポリカーボネートを製造するのに必要な重合活性が得られず、この量より多い場合は、ポリマー色相が悪化し、またポリマーの分岐化も進み、成形時の流動性が低下する傾向がある。
【００１４】
溶融法による芳香族ポリカーボネート（Ａ）の製造方法は、特に限定されるものではなく、公知の種々の方法が採用できるが、例えば、以下のような方法で製造できる。すなわち、通常、原料混合槽等で芳香族ジヒドロキシ化合物と炭酸ジエステルを均一に攪拌混合した後、触媒を添加して溶融状態で重合（エステル交換反応）を行い、ポリマーが生産される。反応の形式は、バッチ式、連続式、あるいはバッチ式と連続式の組み合わせの何れの形式でも良いが、一般的には２以上の重合槽での反応、すなわち２段階以上、通常３〜７段の多段工程で連続的に実施されることが好ましい。
【００１５】
芳香族ポリカーボネートの溶融法による重合反応の具体的な反応条件としては、温度：１５０〜３２０℃、圧力：常圧〜２Ｐａ、平均滞留時間：５〜１５０分の範囲とし、各重合槽においては、反応の進行とともに副生するフェノールの排出をより効果的なものとするために、上記反応条件内で、段階的により高温、より高真空に設定する。なお、得られる芳香族ポリカーボネートの色相等の品質低下を防止するためには、できるだけ低温、できるだけ短い滞留時間の設定が好ましい。
【００１６】
本発明で使用される芳香族ポリカーボネート（Ａ）の分子量は、溶媒としてメチレンクロライドを用い、２５℃で測定された溶液粘度より換算した粘度平均分子量で、１５，０００〜４０，０００であり、好ましくは２０，０００〜３０，０００である。粘度平均分子量が１５，０００未満では機械的強度に劣り、４０，０００を越えると成形性に劣るので好ましくない。
【００１７】
本発明の樹脂組成物に使用されるスルフィド化合物（Ｂ）を含有する。このようなスルフィド化合物（Ｂ）は、下記一般式（１）または（２）で示される化合物から選ばれる少なくとも１種である。
【００１８】
【化１】
2006199846.tif 000002
【００１９】
【化２】
2006199846.tif 000003
【００２０】
（式中、Ｒ１、Ｒ２、Ｒ３およびＲ５は、それぞれ、炭素数１〜３０の、アルキル基、シクロアルキル基、アルケニル基、アリール基、アリールアルキル基、アリールアルケニル基、アシル基、アシルアルキル基、アルコキシアルキル基、アリールアルコキシアルキル基またはアリールアルコキシアルケニル基であり、これらの基に含まれる芳香環は更に置換基として、炭素数１〜４のアルキル基、ハロゲン原子、−ＮＯ２基、−Ｎ(Ｒ６)２基、−ＣＯＯＲ７基、−ＯＲ８基または−ＣＨ２ＯＲ９基を有することができ、アシルアルキル基、アルコキシアルキル基、アリールアルコキシアルキル基およびアリールアルコキシアルケニル基は、それぞれ、アシル基、アルコキシ基またはアリールアルコキシ基を、アルキル幹またはアルケニル幹に複数個有していても良い。Ｒ１とＲ２およびＲ３とＲ５は、共有結合で結ばれていても良く、Ｒ４は、炭素数１〜１５のアルキレン基、アルケニレン基、アリーレン基、アルキリデン基、アリールアルキリデン基またはジアルキレンアリーレン基であり、アリーレン基、アリールアルキリデン基およびジアルキレンアリーレン基の核には置換基として、炭素数１〜４のアルキル基、ハロゲン原子、−ＮＯ２基、−Ｎ(Ｒ６)２基、−ＣＯＯＲ７基、−ＯＲ８基または−ＣＨ２ＯＲ９基を有することができ、Ｒ６、Ｒ７、Ｒ８およびＲ９は、それぞれ、水素原子、炭素数１〜１０のアルキル基、アリール基またはアリールアルキル基であり、ｋ、ｍおよびｎは、それぞれ、１〜１０の整数であり、ｐは１〜１０００の整数である。）。
【００２１】
一般式（１）で示される化合物の具体例としては、ジメチルスルフィド、ジメチルジスルフィド、ジメチルトリスルフィド、ジエチルスルフィド、ジビニルスルフィド、ジフェニルスルフィド、ジフェニルジスルフィド、ジフェニルトリスルフィド、ビス（ヒドロキシフェニル）スルフィド、ジトリルスルフィド、ジトリルジスルフィド、ビス（ニトロフェニル）スルフィド、ビス（アミノフェニル）スルフィド、ビス（クロロフェニル）スルフィド、ビス（メトキシフェニル）スルフィド、ジベンゾイルスルフィド、ジベンゾイルジスルフィド、ジベンジルスルフィド、ジベンジルジスルフィド、ジベンジルトリスルフィド、ジベンジルテトラスルフィド、ベンジルメチルスルフィド、ジベンジルペンタスルフィド、ジベンジルヘキサスルフィド、ジベンジルヘプタスルフィド、ジベンジルオクタスルフィド、ジシクロヘキシルスルフィド、ジシクロヘキシルジスルフィド、メチルシクロヘキシルスルフィド、メチルフェニルスルフィド、メチルアリルスルフィド、メチルベンジルスルフィド、フェニルアリルスルフィド、フェニルビニルスルフィド、フェニルベンジルスルフィド、フェニルスチリルスルフィド、フェニルシンナミルスルフィド、フェニルベンゾイルスルフィド、フェニルフェナシルスルフィド、フェニルシクロヘキシルスルフィド、トリルベンジルスルフィド、ベンジルアリルスルフィド、トリメチレンスルフィド、トリメチレンジスルフィド、テトラメチレンスルフィド、テトラメチレンジスルフィド、ペンタメチレンスルフィド、チオフェン、４Ｈ−チイン、ベンゾチオフェン、ジベンゾチオフェン、チアクロマン、チアキサンテン等が挙げられる。
【００２２】
一般式（２）で示される化合物の具体例としては、ジエチルチオアセタール、α−フェニル−ジエチルチオアセタール、１、１−ビス（エチルチオ）プロパン、１、１−ビス（エチルチオ）プロペン、１、４−ビス（メチルジチオ）シクロヘキサン、１、３−ジチオラン、１、３−ジチアン、１、４−ジチアン、１、４−ジチエン、１、４−ジチアジエン、チアントレン、１、３、５−トリチアン、ポリフェニレンスルフィド等が挙げられる。
【００２３】
スルフィド化合物（Ｂ）は、１種類で、あるいは２種以上を混合して使用しても良い。本発明組成物中のスルフィド化合物（Ｂ）の量は、芳香族ポリカーボネート（Ａ）１００重量部に対して、０．０１〜５重量部である。スルフィド化合物の量が０．０１重量部未満では、目的とする電離放射線照射による黄変度の改良効果が不十分となりやすく、５重量部を超えると、機械物性が低下する。スルフィド化合物の配合量は、黄変度の改良効果と機械物性とのバランスの点から、ポリカーボネート樹脂１００重量部に対して、好ましくは０．０５〜３重量部である。
一般式(１)、(２)で示される化合物の一部は、放射線照射に対して黄変防止効果を有する化合物として特許文献２等に報告されているが、単独で用いた場合は黄変防止効果が不十分であり、黄変防止効果を上げるため多量に用いると樹脂組成物の機械的物性が大幅に低下する欠点があった。
【００２４】
前記一般式（１）又は（２）で示されるスルフィド化合物（Ｂ）と併用される着色剤（Ｃ）としては、アゾ系着色剤、アントラキノン系着色剤、インジゴ系着色剤、トリフェニルメタン系着色剤、キサンテン系着色剤が挙げられる。それらの着色剤は、例えば三菱化学社製のＤ−ＢＬＵＥ−Ｇ、バイエル社製Ｍ−ＢＬＵＥ−２Ｒ、Ｍ−Ｖｉｏｌｅｔ−３Ｒなどを例示できる。着色剤（Ｃ）の配合量は、これを芳香族ポリカーボネート（Ａ）１００重量部及びスルフィド化合物（Ｂ）０，０１〜５重量部を含有する組成物に配合して得られる組成物から成形される厚さ３ｍｍの成形片に放射線を照射し、照射後７日目に測定した色調が、ハンターのＬａｂ法におけるｂ値で２以下となる量であり、（Ｂ）成分の量、照射される放射線の線種、照射量、着色剤により異なるが、予め実験により最適な量を定めることが出来る。例えば、コバルト６０のγ線を２５ｋＧｙ照射する場合の着色剤の使用量の目安としては、芳香族ポリカーボネート１００重量部に対し、０．０００１〜０．００５重量部が好ましく、青色の着色剤を用いる場合、樹脂組成物が青色を呈する量である。着色剤の配合量が０．０００１重量部未満ではｂ値が２より大きくなり、黄色味が目立ち、好ましくない。
【００２５】
逆に、着色剤を０．００５重量部を越えて多量に用いると、樹脂組成物の青味が強すぎてＬ値が８０未満となり、透明性が低下するので好ましくない。本発明の樹脂組成物は、該組成物から形成された厚さ３ｍｍの成形片の放射線照射後７日目に測定されたハンターＬａｂ法のＬ値が８０以上であること好ましい。Ｌ値が８０以上の透明性を有することにより、医療器具として用いた場合、内部の薬液や血液等の液面及び色の識別が容易になる。なお、上記に例示した着色剤には、所謂、ブルーイング剤として、黄変防止を目的として樹脂に添加することが知られているものもある。しかしてブルーイング剤として添加される着色剤の量は０．数ｐｐｍ程度で、添加された樹脂がアイス色を呈する量であるが、この程度の着色剤の使用では、ハロゲン含有芳香族ポリカーボネートと併用しても充分な併用効果を示さない。
【００２６】
本発明の樹脂組成物は上記（Ａ）、（Ｂ）、（Ｃ）を必須成分として含有するが、更に、ポリアルキレングリコール類（Ｄ）を配合することにより、電離放射線照射後の黄変防止効果を一段と向上させ、透明性と機械的強度の低下を抑制することができる。
【００２７】
本発明組成物に使用されるポリアルキレングリコール類（Ｄ）としては、下記一般式（３）で示されるポリアルキレングリコール（Ｄ−１）、ポリアルキレングリコールのエーテル（Ｄ−２）、及び下記一般式（４）で示されるポリアルキレングリコールのエステル（Ｄ−３）から選ばれる少なくとも１種の化合物が挙げられる。
【００２８】
【化３】
2006199846.tif 000004
【００２９】
【化４】
2006199846.tif 000005
【００３０】
（式（３）、（４）中、Ｒ10、Ｒ12、Ｒ13及びＲ15は、それぞれ、水素原子、炭素数１〜３０のアルキル基、シクロアルキル基、アルケニル基、アリール基、アリールアルキル基又はアリールアルケニル基であり、これらの基の芳香環には更に、炭素数１〜１０のアルキル基又はハロゲン原子が置換されていても良い。Ｒ11及びＲ14は、それぞれ、水素原子又は炭素数１〜４のアルキル基を示す。ｕは１以上の整数、ｗは２以上の整数であり、ｔ及びｖは、それぞれ、１〜１０の整数である。）。
【００３１】
一般式（３）又は（４）において、好ましくはＲ10，Ｒ12は水素原子、アルキル基、アリールアルキル基であり、Ｒ13，Ｒ15はアルキル基、アリール基であり、Ｒ11，Ｒ14は水素原子又はメチル基である。ｕは好ましくは１〜３０００、より好ましくは１〜５００の整数であり、ｗは２〜３０００、より好ましくは２〜５００の整数である。ｔ、ｖは１〜７の整数であり、より好ましくは１〜５の整数である。ポリアルキレングリコール（Ｃ−１）、ポリアルキレングリコールのエーテル（Ｃ−２）又はポリアルキレングリコールのエステル（Ｃ−３）は、１種類又は２種類以上を混合して使用しても良い。
【００３２】
一般式（３）で示される化合物の具体例としては、ポリエチレングリコール、ポリエチレングリコールメチルエーテル、ポリエチレングリコールジメチルエーテル、ポリエチレングリコールドデシルエーテル、ポリエチレングリコールベンジルエーテル、ポリエチレングリコール−４−ノニルフェニルエーテル、ポリプロピレングリコール、ポリプロピレングリコールメチルエーテル、ポリプロピレングリコールジメチルエーテル、ポリプロピレングリコールドデシルエーテル、ポリプロピレングリコールベンジルエーテル、ポリプロピレングリコールジベンジルエーテル、ポリプロピレングリコール−４−ノニルフェニルエーテル、ポリテトラメチレングリコール等が挙げられる。
【００３３】
一般式（４）で示される化合物の具体例としては、ポリエチレングリコール酢酸エステル、ポリエチレングリコール酢酸プロピオン酸エステル、ポリエチレングリコールジ酪酸エステル、ポリエチレングリコールジステアリン酸エステル、ポリエチレングリコールジ安息香酸エステル、ポリエチレングリコールジ−２，６−ジメチル安息香酸エステル、ポリエチレングリコールジ−ｐ−ｔｅｒｔ−ブチル安息香酸エステル、ポリエチレングリコールジカプリン酸エステル、ポリプロピレングリコールジ酢酸エステル、ポリプロピレングリコール酢酸プロピオン酸エステル、ポリプロピレングリコールジ酪酸エステル、ポリプロピレングリコールジステアリン酸エステル、ポリプロピレングリコールジ安息香酸エステル、ポリプロピレングリコールジ２−、６−ジメチル安息香酸エステル、ポリプロピレングリコールジ−ｐ−ｔｅｒｔ−ブチル安息香酸エステル、ポリプロピレングリコールジカプリン酸エステル等が挙げられる。
【００３４】
これらのポリアルキレングリコール類は１種を用いても或いは２種以上を併用しても良く、その量は、合計で、芳香族ポリカーボネート（Ａ）１００重量部に対し、０．０〜５重量部であり、好ましくは３重量部以下である。ポリアルキレングリコール類（Ｄ）の量が５重量部を越えると本発明樹脂組成物の機械物性が低下するので好ましくない。また、ポリアルキレングリコール類を配合する場合、着色剤(Ｃ)の量は、（Ａ）、（Ｂ）、(Ｃ)及び（Ｄ）を配合した組成物から形成された厚さ３ｍｍの成形片に放射線を照射し、照射後７日目に測定した色調がハンターのＬａｂ法におけるｂ値で２以下となる量であり、照射される放射線の線種や線量、使用されるポリアルキレングリコール類の種類や量、着色剤により異なるが、予め実験により最適な使用量を定めることが出来る。また、この場合、放射線照射後７日目の厚さ３ｍｍの成形片のＬ値は８０以上であることが好ましい。
【００３５】
更に、本発明の樹脂組成物には、オレフィン性の炭素−炭素不飽和結合を含有しない離型剤を配合することが好ましい。離型剤の配合により、成形時の離型抵抗を低減することができ、特に、薄肉の成形物を良好に製造することができる。離型剤の配合量は、芳香族ポリカーボネート１００重量部に対し、３重量部以下であり、好ましくは１重量部以下である。３重量部を超えると耐加水分解性の低下、射出成形時の金型汚染等の問題がある。離型剤は１種でも使用可能であるが、複数併用して使用することもできる。
【００３６】
本発明組成物に使用される離型剤は、芳香族ポリカーボネート樹脂用として用いられる公知の離型剤で、オレフィン性炭素−炭素不飽和二重結合を分子中に実質的に含有しないものであれば、特に限定されるものではない。具体的には、ステアリン酸、パルミチン酸、ミリスチン酸、ベヘニン酸等の飽和高級脂肪酸とブチルアルコール、ヘキシルアルコール、オクチルアルコール、ノニルアルコール、ラウリルアルコール、ミリスチルアルコール、ステアリルアルコール、ヘベニルアルコール、エチレングリコール、プロピレングリコール、ブタンジオール、ヘキサンジオール、グリセリン、ブタントリオール、ペンタントリオール、エリトリット、ペンタエリトリットなどの飽和アルコールとのエステル又は部分エステル；パラフィン、低分子量ポリオレフィン、その他のワックス類などが例示される。
【００３７】
本発明のポリカーボネート樹脂組成物は、本発明の目的を損なわない範囲で、さらに、他の熱可塑性樹脂、難燃剤、耐衝撃性改良剤、帯電防止剤、リン系熱安定剤、ヒンダードフェノール系酸化防止剤、スリップ剤、アンチブロッキング剤、防曇剤、天然油、合成油、ワックス、有機系充填剤、無機系充填剤等の添加剤を添加しても良い。
【００３８】
本発明の樹脂組成物の製造法は特に限定されるものではなく、芳香族ポリカーボネート（Ａ）に、スルフィド化合物（Ｂ）、着色剤（Ｃ）、及び必要に応じてポリアルキレングリコール（Ｄ−１）、ポリアルキレングリコールのエーテル（Ｄ−２）、ポリアルキレングリコールのエステル（Ｄ−３）から選ばれた１種以上の化合物、離型剤その他の添加剤を配合することにより製造される。配合方法は、特に限定されるものではなく、当業者に周知の種々の方法によって行うことができる。例えば、タンブラー、ヘンシェルミキサー等で混合する方法や、フィーダーにより定量的に押出機ホッパーに供給して混合する方法等がある。
【００３９】
本発明のポリカーボネート樹脂組成物は、射出成形、ブロー成形、押出成形、回転成形等、公知の成形方法に従って所望の成形品とすることができ、電離放射線の照射処理を行っても色調の変化や衝撃強度等の機械的強度の低下が小さく、かつ医療用器具内部の薬液や血液等の内容物の液面及び色の識別が容易である。また、離型剤の配合されたポリカーボネート樹脂組成物は、成形時の離型性に優れるので、生産性が向上し、また割れ等の破損が起こりにくい。さらに、芳香族ポリカーボネート（Ａ）として、溶融法で製造され、かつ末端ＯＨ基含有率が５０〜１０００ｐｐｍである芳香族ポリカーボネートを用いると、薬液や血液との濡れ性に優れているので、薬液や血液との界面に気泡が発生せず、医療用器具中の薬液や血液の流動がスムーズになるという利点がある。
【００４０】
本発明のポリカーボネート樹脂組成物から成形できる医療用器具としては、具体的には、人工透析器、人工肺、麻酔用吸入装置、静脈用コネクター及び付属品、血液遠心分離器ボウル、外科用具、手術室用具やこれらを包装する容器状包装具、酸素を血液に供給するチューブ、チューブの接続具、心臓プローブ並びに注射器、静脈注射液等を入れる容器等が挙げられる。本発明の医療用器具は、γ線、電子線その他医療器具の滅菌のために用いられる電離放射線の線種及び放射線量の照射に有効であり、また放射線滅菌が、実質的に酸素を含有しない雰囲気下である場合にも、或いは、放射線滅菌が、酸素雰囲気下である場合にも有用である。
【実施例】
【００４１】
以下、本発明を実施例及び比較例により更に詳細に説明するが、本発明はその要旨を超えない限り、以下の例に限定されるものではない。各実施例及び比較例において使用した原材料は次の通りである。
（１）ポリカーボネート樹脂：「ユーピロンＳ−３０００」、三菱エンジニアリングプラスチックス株式会社製、粘度平均分子量２２、０００。
（２）スルフィド化合物：ジベンジルスルフィド。
（３）スルフィド化合物：ベンジルメチルスルフィド。
（４）スルフィド化合物：ジシクロヘキシルジスルフィド。
（５）着色剤：「Ｍ−ＢＬＵＥ−２Ｒ」、バイエル社製。
（６）染顔料：「Ｍ−Ｖｉｏｌｅｔ−３Ｒ」、バイエル社製。
（７）ポリプロピレングリコール：分子量２０００、「ＰＰＧ２０００」と表記する。
（８）ポリプロピレングリコールジステアリン酸：分子量３０００、「ＰＰＧＳＴ３０」と表記する。
（９）離型剤：ペンタエリスリトールテトラステアレート、「ＰＴＳ」と表記する。
【００４２】
各実施例及び比較例における評価方法は以下の通りである。
（１０）色調：実施例または比較例において成形された厚さ３ｍｍの成形片を、空気中及び脱酸素雰囲気（成形品を脱酸素剤（商品名；エージレス、三菱瓦斯化学（株）製）と共に密封したもの）に保持したものを用い、それぞれコバルト６０γ線を２５キログレイ（ｋＧｙ）照射し、照射前及び照射後７日目のハンターＬａｂ法におけるＬ値及びｂ値を、ＪＩＳ Ｋ７１０３に従って、スガ試験機（株）製の色差計ＳＭ−３−ＣＨにて測定した。
（１１）アイゾット衝撃強度：実施例または比較例において成形された３．２ｍｍ厚み、０．２５Ｒノッチ付きの試験片を用い、コバルト６０γ線を２５キログレイ（ｋＧｙ）照射し、照射前及び照射後、ＡＳＴＭ  Ｄ２５６に準じて測定した。
【００４３】
〔実施例１〜３、比較例１〜３〕
表−１の記載に従って、各成分を秤量し、タンブラーにて混合し、各々φ４０ｍｍ一軸ベント式押出機を用いて、バレル温度２７０℃で押出してペレットを得た。このペレットを熱風乾燥器中で、１２０℃にて５時間以上乾燥した後、樹脂温度２７０℃、金型温度８０℃にて５０ｍｍφ×３ｍｍ厚みの色調用試験片及び厚み３．２ｍｍのアイゾット衝撃強度用の試験片を射出成形し、上記方法により試験した。結果を表−１に示した。
【００４４】
【表１】
2006199846.tif 000006
【００４５】
表−１から明らかな様に、スルフィド化合物及び着色剤を夫々適量配合した実施例１〜３の組成物は、放射線照射後７日目の３ｍｍ厚試験片のｂ値が２以下且つＬ値が８０であり、黄色味が目立たず、また、成形体内部の液面や色の識別が容易な組成物である。一方、スルフィドまたは着色剤の何れかを欠く比較例１、２の組成物は、放射線照射後のｂ値が２以上と黄色味が目立つ色調である。また、比較例３は着色剤の量を比較的少なくし、スルフィド化合物を多量に用いることにより、放射線照射後の色調を実施例１と同程度にした組成物であるが、放射線照射による黄色化は避けられるものの、多量のスルフィドの配合により、機械的強度が大幅に低下している。
【産業上の利用可能性】
【００４６】
本発明のポリカーボネート樹脂組成物は、放射線照射による滅菌が必要な、人工透析器、人工肺、麻酔用吸入装置、静脈用コネクター及び付属品、血液遠心分離器ボウル、外科用具、手術室用具やこれらを包装する容器状包装具、酸素を血液に供給するチューブ、チューブの接続具、心臓プローブ並びに注射器、静脈注射液等を入れる容器等の医療部品用の材料として利用し得る。